(57)【要約】【課題】非水系インクで印刷した場合に高い印刷濃度が得られるとともに裏抜けが防止されるだけでなく、インクの乾燥性及び定着性にも優れたインクジェット記録用紙を提供する。【解決手段】紙の空隙に浸み込んだビニルピロリドン−酢酸ビニル共重合体を含有し、ガーレー透気度／紙厚が０．１ｓ／μｍ以上５．０ｓ／μｍ以下である非水系インク用インクジェット記録用紙を提供する。また、紙の被印刷面へ前処理液を浸み込ませる前処理を行った後、色材および溶剤を少なくとも含んでなる非水系インクを前記被印刷面へ吐出させることにより印刷を行う非水系インクジェット印刷方法において、前記前処理液に、ビニルピロリドン−酢酸ビニル共重合体を含有させ、前記前処理により前記紙の空隙にビニルピロリドン−酢酸ビニル共重合体を浸み込ませて、紙のガーレー透気度／紙厚を０．１ｓ／μｍ以上５．０ｓ／μｍ以下にして記録用紙として用いる。【選択図】なし【特許請求の範囲】
【請求項１】
紙の空隙に浸み込んだビニルピロリドン−酢酸ビニル共重合体を含有し、ガーレー透気度／紙厚が０．１ｓ／μｍ以上５．０ｓ／μｍ以下であることを特徴とする非水系インク用インクジェット記録用紙。
【請求項２】
ビニルピロリドン−酢酸ビニル共重合体を０．２ｇ／ｍ２以上７．０ｇ／ｍ２以下含有している請求項１に記載の非水系インク用インクジェット記録用紙。
【請求項３】
ビニルピロリドン−酢酸ビニル共重合体を浸み込ませる前の紙がガーレー透気度／紙厚が０．０５ｓ／μｍ以上４．０ｓ／μｍ以下である請求項１又は２に記載の非水系インク用インクジェット記録用紙。
【請求項４】
紙の被印刷面へ前処理液を浸み込ませる前処理を行った後、色材および溶剤を少なくとも含んでなる非水系インクを前記被印刷面へ吐出させることにより印刷を行う非水系インクジェット印刷方法において、前記前処理液は、ビニルピロリドン−酢酸ビニル共重合体を含有し、前記前処理により前記紙の空隙にビニルピロリドン−酢酸ビニル共重合体を浸み込ませて、紙のガーレー透気度／紙厚を０．１ｓ／μｍ以上５．０ｓ／μｍ以下にすることを特徴とする、非水系インクジェット印刷方法。
【請求項５】
前記前処理により、紙にビニルピロリドン−酢酸ビニル共重合体を０．２ｇ／ｍ２以上７．０ｇ／ｍ２以下含有させる請求項４に記載の非水系インクジェット印刷方法。
【請求項６】
前記前処理を行う前の紙がガーレー透気度／紙厚が０．０５ｓ／μｍ以上４．０ｓ／μｍ以下である請求項４又は５に記載の非水系インクジェット印刷方法。
【発明の詳細な説明】
【技術分野】
【０００１】
本発明は、非水系インクで印刷した場合に高い印刷濃度が得られるとともに裏抜けが防止されるだけでなく、インクの乾燥性及び定着性にも優れた非水系インク用インクジェット記録用紙、及び該記録用紙を用いた非水系インクジェット印刷方法に関する。
【背景技術】
【０００２】
インクジェット印刷システムにおいては、近年、記録媒体の制約を受けずに高速でフルカラー印刷が行えることが益々要求されている。この要求に応えるためには、ラインヘッド方式のインクジェットプリンタの使用が適しており、その場合、記録媒体への浸透が早く、乾燥が早く、かつ、印刷濃度が高く、滲みや裏抜けの少ない高画質な印刷画像の得られるインクが必要となる。
【０００３】
インクジェット印刷方式に用いられるインクジェットインクは、水系インクと非水系インクに大別される。
水系インクは、溶媒として水を含有するため、記録媒体として普通紙を用いた場合、溶媒が記録媒体に容易に浸透し、顔料が記録媒体の表面に留まり易いため、高濃度・高画質の印刷画像が得られ易い一方で、記録媒体がカールやコックリングを起こし易く、記録媒体の搬送性に悪影響を及ぼし、高速印刷の弊害となるという欠点がある。
【０００４】
非水系インクのうち、主として低揮発性の有機溶剤を溶媒として含有する非水系インク（油性インク）は、記録媒体として普通紙を用いた場合、記録媒体への浸透性及び乾燥性に優れるだけでなく、水系インクよりも溶媒が揮発し難いため、インクノズルにおける目詰まりが生じにくく、インクノズルのクリーニング回数が少なくて済むといった利点があり、高速印刷、特にラインヘッド方式の高速インクジェット印刷に適している。
【０００５】
しかし、上記非水系インクは、記録媒体上での色材と溶媒の離脱性が悪く、特に記録媒体として普通紙を用いた場合、色材と溶媒が一緒に記録媒体の繊維間隙に浸透し易く、画像濃度の低下、裏抜けの増大が生じ、印刷画像の画質が悪化するという欠点があった。
【０００６】
一方、従来から、非水系インクの色材を記録媒体表面に留めるために、シリカ等の多孔性粒子や定着樹脂で構成されたインク受理層を表面に設けた塗工紙が各種提案されている(特許文献１、特許文献２)。しかし、該塗工紙上では、インク受理層を有しない普通紙と比べて、形成されるドットの径が小さい。そのため、解像度が３００ｄｐｉ以下で、特にラインヘッド方式の高速インクジェット印刷を行った場合、ドット間に隙間ができて、十分な画像濃度が得られないことがあった。
【０００７】
水系インク用の記録媒体としては、従来、インク浸透性の低いアート紙やＯＨＰフィルムの表面にビニルピロリドン−酢酸ビニル共重合体等の親水性ポリマーからなるインク受理層を形成したものが提案されている（特許文献３）。しかし、このインク受理層に非水系インクで印刷した場合は、インクの吸液速度が遅くなり、インクの乾燥性や定着性が劣り、インクのローラー転写汚れや耐擦れ性低下の原因となる。また、このインク受理層は、実施例から計算すると１５〜２０μｍの厚さを有する厚塗り層であり、また、親水性ポリマーを普通紙に含有させて前処理することは全く開示していない。
【先行技術文献】
【特許文献】
【０００８】
【特許文献１】特開２００１−２７０２３８号公報
【特許文献２】特開２０１０−２３４６７７号公報
【特許文献３】特開昭６１−６３４７４号公報
【発明の概要】
【発明が解決しようとする課題】
【０００９】
本発明は、非水系インクで印刷した場合に高い印刷濃度が得られるとともに裏抜けが防止されるだけでなく、インクの乾燥性及び定着性にも優れた非水系インク用インクジェット記録用紙、及び該記録用紙を用いた非水系インクジェット印刷方法を提供することを目的とする。
【課題を解決するための手段】
【００１０】
本発明者は、上記目的の下に鋭意研究した結果、普通紙等の非水系インク浸透性の紙の被印刷面にビニルピロリドン−酢酸ビニル共重合体を含有させて紙内部の空隙を改質することにより、紙の非水系インクに対する吸収性、定着性及び乾燥性のバランスが改善され、高い印刷濃度が得られるとともに裏抜け防止されるだけでなく、印刷後のローラー汚れや耐擦れ性にも優れた非水系インク用インクジェット記録用紙が得られることを見出し、本発明を完成するに至った。
【００１１】
本発明は、一局面によれば、紙の空隙間に浸み込んだビニルピロリドン−酢酸ビニル共重合体を含有し、ガーレー透気度／紙厚が０．１ｓ／μｍ以上５．０ｓ／μｍ以下であることを特徴とする非水系インク用インクジェット記録用紙を提供する。
【００１２】
本発明は、他の局面によれば、紙の被印刷面へ前処理液を浸み込ませる前処理を行った後、色材および溶剤を少なくとも含んでなる非水系インクを前記被印刷面へ吐出させることにより印刷を行う非水系インクジェット印刷方法において、前記前処理液は、ビニルピロリドン−酢酸ビニル共重合体を含有し、前記前処理により前記紙の空隙間にビニルピロリドン−酢酸ビニル共重合体を浸み込ませて、紙のガーレー透気度／紙厚を０．１ｓ／μｍ以上５．０ｓ／μｍ以下にすることを特徴とする、非水系インクジェット印刷方法を提供する。
【発明の効果】
【００１３】
本発明によれば、紙の空隙にビニルピロリドン−酢酸ビニル共重合体が浸み込むことにより該空隙が改質され、非水系インクに対する吸収性、定着性及び乾燥性のバランスが改善され、高い印刷濃度が得られるとともに裏抜けが防止できるだけでなく、インクのローラー転写汚れが防止され、インクの耐擦れ性も向上する。
【発明を実施するための形態】
【００１４】
以下、本発明を更に詳細に説明する。
【００１５】
１．非水系インク用インクジェット記録用紙
本発明の非水系インク用インクジェット記録用紙は、紙の空隙にビニルピロリドン−酢酸ビニル共重合体を浸み込ませることにより、ガーレー透気度／紙厚が０．１ｓ／μｍ以上５．０ｓ／μｍ以下、好ましくは０．１１ｓ／μｍ以上３．０ｓ／μｍ以下、より好ましくは０．１２ｓ／μｍ以上１．０ｓ／μｍ以下、さらにより好ましくは０．１３ｓ／μｍ以上０．５ｓ／μｍ以下となるように調整されたものであれば、特に限定されるものではない。なお、本発明に於いて、ガーレー透気度はＪＩＳ  Ｐ８１１７に従って測定することができる。
【００１６】
ビニルピロリドン−酢酸ビニル共重合体を浸み込ませる紙としては、非水系インク浸透性の紙であれば、特に限定されるものではなく、例えば、ガーレー透気度／紙厚（ｓ／μｍ）が０．０５以上４．０以下の紙が挙げられる。かかる紙としては、具体的には、ＪＩＳ  Ｐ０００１（ｆ）「紙、板紙の品種および加工製品」に規定されているインクジェット用紙、印刷用紙が好ましい。また、吸油性を高くするために填料を内填した普通紙、顔料塗工紙等も使用することができる。顔料塗工紙の顔料塗工量は１０ｇ／ｍ２以下が好ましい。また、書籍、雑誌などの印刷用として製造した非塗工紙も使用できる。
【００１７】
本発明の非水系インク用インクジェット記録用紙は、例えば、下記のビニルピロリドン−酢酸ビニル共重合体を含有する前処理液を上記非水系インク浸透性の紙の被印刷面に塗布して、紙の空隙にビニルピロリドン−酢酸ビニル共重合体を浸み込ませた後、適当な方法で紙を乾燥させ、紙のガーレー透気度／紙厚を０．１ｓ／μｍ以上５．０ｓ／μｍ以下にすることにより作製することができる。上記塗布量は、具体的には、ビニルピロリドン−酢酸ビニル共重合体の乾燥後の固形分で０．２〜７．０ｇ／ｍ２が好ましく、０．１〜６．０ｇ／ｍ２がより好ましく、０．７〜４．０ｇ／ｍ２が更により好ましい。また、ビニルピロリドン−酢酸ビニル共重合体を塗布した後の紙の厚みの変化量は、乾燥後で０〜５．０μｍであることが好ましい。この厚みの変化は、共重合体が紙内部に含まれることにより紙が膨潤した分と紙表面に定着した分が含まれる。この塗布量範囲では、解像度３００×３００ｄｐｉ程度の印刷の際にも、印刷ドットの大きさが良好に保たれ、裏抜けが抑制され、高濃度の印刷物が得られる。
【００１８】
２．非水系インク
本発明で使用する非水系インクは、非水系溶剤及び色材から主として構成されるが、必要に応じて、その他の成分を含有してもよい。
【００１９】
２−１．非水系溶剤
非水系溶剤としては、非極性有機溶剤及び極性有機溶剤の何れも使用できる。これらは、単独で使用してもよく、組み合わせて使用することもできる。なお、本発明において、非水系溶剤とは、１気圧２０℃において同容量の水と均一に混合しない有機溶剤をいう。
【００２０】
非極性有機溶剤としては、脂肪族炭化水素溶剤、脂環式炭化水素溶剤、芳香族炭化水素溶剤等の石油系炭化水素溶剤を好ましく挙げることができる。脂肪族炭化水素溶剤、脂環式炭化水素溶剤としては、パラフィン系、イソパラフィン系、ナフテン系等の非水系溶剤を挙げることができ、市販品としては、０号ソルベントＬ、０号ソルベントＭ、０号ソルベントＨ、アイソゾール３００、アイソゾール４００、テクリーンＮ−１６、テクリーンＮ−２０、テクリーンＮ−２２、ＡＦソルベント４号、ＡＦソルベント５号、ＡＦソルベント６号、ＡＦソルベント７号、ナフテゾール１６０、ナフテゾール２００、ナフテゾール２２０（いずれもＪＸ日鉱日石エネルギー株式会社製）；アイソパーＧ、アイソパーＨ、アイソパーＬ、アイソパーＭ、エクソールＤ４０、エクソールＤ６０、エクソールＤ８０、エクソールＤ９５、エクソールＤ１１０、エクソールＤ１３０（いずれも東燃ゼネラル石油株式会社製）等を好ましく挙げることができる。芳香族炭化水素溶剤としては、グレードアルケンＬ、グレードアルケン２００Ｐ（いずれもＪＸ日鉱日石エネルギー株式会社製）、ソルベッソ１００、ソルベッソ１５０、ソルベッソ２００、ソルベッソ２００ＮＤ（いずれも東燃ゼネラル石油株式会社製）等を好ましく挙げることができる。石油系炭化水素溶剤の蒸留初留点は、１００℃以上であることが好ましく、１５０℃以上であることがより好ましく、２００℃以上であることがいっそう好ましい。蒸留初留点はＪＩＳ  Ｋ００６６「化学製品の蒸留試験方法」に従って測定することができる。
【００２１】
極性有機溶剤としては、脂肪酸エステル系溶剤、高級アルコール系溶剤、高級脂肪酸系溶剤等を好ましく挙げることができる。例えば、イソノナン酸イソノニル、イソノナン酸イソデシル、ラウリン酸メチル、ラウリン酸イソプロピル、ラウリン酸ヘキシル、ミリスチン酸イソプロピル、パルミチン酸イソプロピル、パルミチン酸ヘキシル、パルミチン酸イソオクチル、パルミチン酸イソステアリル、オレイン酸メチル、オレイン酸エチル、オレイン酸イソプロピル、オレイン酸ブチル、オレイン酸ヘキシル、リノール酸メチル、リノール酸エチル、リノール酸イソブチル、ステアリン酸ブチル、ステアリン酸ヘキシル、ステアリン酸イソオクチル、イソステアリン酸イソプロピル、ピバリン酸２−オクチルデシル、大豆油メチル、大豆油イソブチル、トール油メチル、トール油イソブチル等の１分子中の炭素数が１３以上、好ましくは１６〜３０の脂肪酸エステル系溶剤；イソミリスチルアルコール、イソパルミチルアルコール、イソステアリルアルコール、オレイルアルコール、イソエイコシルアルコール、デシルテトラデカノール等の１分子中の炭素数が６以上、好ましくは１２〜２０の高級アルコール系溶剤；ラウリン酸、イソミリスチン酸、パルミチン酸、イソパルミチン酸、α−リノレン酸、リノール酸、オレイン酸、イソステアリン酸等の１分子中の炭素数が１２以上、好ましくは１４〜２０の高級脂肪酸系溶剤等が挙げられる。 
【００２２】
これらの非水系溶剤は、単独で使用してもよく、単一の相を形成する限り２種以上を組み合わせて使用することもできる。また、使用する非水系溶剤と単一相を形成できる範囲で他の有機溶剤を含ませてもよい。
【００２３】
２−２．色材
色材としては、顔料及び染料の何れも使用することができ、単独で使用しても両者を併用してもよい。印刷物の耐候性及び印刷濃度の点から、色材として顔料を使用することが好ましい。
色材は、非水系インキ全量に対して０．０１〜２０質量％の範囲で含有されることが好ましい。
【００２４】
２−２−１．染料
染料としては、印刷の技術分野で一般に用いられているものを使用でき、特に限定されない。具体的には、ナフトール染料、アゾ染料、金属錯塩染料、アントラキノン染料、キノイミン染料、インジゴ染料、シアニン染料、キノリン染料、ニトロ染料、ニトロソ染料、ベンゾキノン染料、カーボニウム染料、ナフトキノン染料、ナフタルイミド染料、フタロシアニン染料、ペリニン染料などの油溶性染料が挙げられる。これらの染料は単独で用いてもよいし、２種以上組み合わせて使用してもよい。
【００２５】
２−２−２．顔料
顔料としては、アゾ顔料、フタロシアニン顔料、多環式顔料及び染付レーキ顔料等の有機顔料並びに無機顔料を用いることができる。アゾ顔料としては、溶性アゾレーキ顔料、不溶性アゾ顔料及び縮合アゾ顔料等が挙げられる。フタロシアニン顔料としては、金属フタロシアニン顔料及び無金属フタロシアニン顔料等が挙げられる。多環式顔料としては、キナクリドン系顔料、ペリレン系顔料、ペリノン系顔料、イソインドリン系顔料、イソインドリノン系顔料、ジオキシサジン系顔料、チオインジゴ系顔料、アンスラキノン系顔料、キノフタロン系顔料、金属錯体顔料及びジケトピロロピロール（ＤＰＰ）等が挙げられる。無機顔料としては、代表的にはカーボンブラック及び酸化チタン等が挙げられる。これらの顔料は単独で用いてもよいし、２種以上組み合わせて使用してもよい。
【００２６】
２−２−３．顔料分散剤
非水系インク中における顔料の分散を良好にするために、非水系インクに顔料分散剤を添加することが好ましい。本発明で使用できる顔料分散剤としては、顔料を溶剤中に安定して分散させるものであれば特に限定されない。顔料分散剤の含有量は、上記顔料を十分に上記有機溶剤中に分散可能な量であれば足り、適宜設定できる。
【００２７】
２−３．その他の成分
本発明の非水系インクには、インクの性状に悪影響を与えない限り、上記有機溶剤、色材、顔料分散剤以外に、例えば、界面活性剤、定着剤、防腐剤等の他の成分を添加できる。
【００２８】
２−４．非水系インクの製造方法
本発明の非水系インクは、例えばビーズミル等の公知の分散機に全成分を一括又は分割して投入して分散させ、所望により、メンブレンフィルター等の公知のろ過機を通すことにより調製できる。例えば、予め非水系溶剤の一部と色材の全量を均一に混合させた混合液を調製して分散機にて分散させた後、この分散液に残りの成分を添加してろ過機を通すことにより調製することができる。
【００２９】
３．前処理液
本発明で使用する前処理液は、ビニルピロリドン−酢酸ビニル共重合体の溶液からなり、ビニルピロリドン−酢酸ビニル共重合体の水性分散液であることが好ましい。前処理液は、前記ビニルピロリドン−酢酸ビニル共重合体以外に、必要に応じて、その他の成分を含有してもよく、例えば、前記ビニルピロリドン−酢酸ビニル共重合体を水性媒体中に安定に分散させるための界面活性剤を含有してもよい。
【００３０】
３−１．ビニルピロリドン−酢酸ビニル共重合体
本発明におけるビニルピロリドン−酢酸ビニル共重合体は、ビニルピロリドン単量体と酢酸ビニル単量体を適当な共重合比で共重合したものである。共重合比率（ビニルピロリドン単量体：酢酸ビニル単量体）は、好ましくは１〜９９モル％：９９〜１モル％、より好ましくは１０〜９０モル％：９０〜１０モル％、さらにより好ましくは２０〜８０モル％：８０〜２０モル％であり、特に好ましくは２５〜６５モル％：７５〜３５モル％である。ビニルピロリドン−酢酸ビニル共重合体の重量平均分子量は、１，０００〜１００，０００が好ましく、特に１０，０００〜５０，０００が好ましい。
【００３１】
３−２．前処理液の作製方法
紙の空隙にビニルピロリドン−酢酸ビニル共重合体を浸み込ませるためには、前処理液は、ビニルピロリドン−酢酸ビニル共重合体を適当な水性溶媒に溶解させた溶液の形態であることが好ましい。
【００３２】
水性溶媒としては、水及び水溶性有機溶剤が挙げられるが、取り扱い性の点から水溶性有機溶剤、または、水溶性有機溶剤を含む水が好ましい。水としては、水道水、イオン交換水、脱イオン水等が挙げられる。水溶性有機溶剤としては、グリコール系溶剤、グリコールエーテル類、グリコールエーテル類のアセタート、低級アルコール、グリセリン、ジグリセリン、トリグリセリン、ポリグリセリン、イミダゾリジノン系溶剤、３−メチル−２，４−ペンタンジオールなどが挙げられる。これらは、単独で使用してもよく、また、単一の相を形成する限り、2種以上混合して使用してもよい。これらの水性溶媒のうち、紙に対する含浸性と乾燥性の点から、低級アルコール、または、低級アルコールの水溶液が好ましく、エタノールおよび／またはプロパノールの１０〜１００％水溶液が特に好ましい。
【００３３】
３−３．その他の成分
本発明で使用する前処理液には、その性状に悪影響を与えない限り、上記ビニルピロリドン−酢酸ビニル共重合体以外に、例えば、界面活性剤、分散剤、定着剤、防腐剤等の他の成分を添加できる。
【００３４】
４．非水系インクジェット印刷方法
本発明の非水系インクジェット印刷方法は、前処理液を紙の被印刷面へ浸み込ませた後、非水系インクを該被印刷面上へ吐出させることにより行われる。前処理液は、紙の被印刷面へ浸み込ませるために、刷毛、ローラー、バーコーター、エアナイフコーター等を使用して紙の被印刷面に塗布することができ、または、インクジェット印刷、グラビア印刷、フレキソ印刷などの印刷手段によって画像を紙の被印刷面に印刷してもよい。例えば、インクジェットプリンタを使用し、紙の被印刷面上へ前処理液を吐出した後これに重ねて非水系インクを連続的に吐出させることにより印刷を行ってもよい。なお、本発明では、前処理液を紙の被印刷面に塗布した後、塗布された処理液が乾燥した後に非水系インクを吐出させることが必要である。乾燥は、例えば、被印刷面を前処理液の溶媒の沸点よりも高い温度で1分間、熱風乾燥することで行うことができる。
【００３５】
ビニルピロリドン−酢酸ビニル共重合体の塗布量は、紙のガーレー透気度／紙厚を０．１ｓ／μｍ以上５．０ｓ／μｍ以下とするに十分な量であることが必要であり、好ましくは０．１１ｓ／μｍ以上３．０ｓ／μｍ以下とするに十分な量であり、より好ましくは        ０．１２ｓ／μｍ以上１．０ｓ／μｍ以下とするに十分な量であり、さらにより好ましくは０．１３ｓ／μｍ以上０．５ｓ／μｍ以下とするに十分な量である。上記塗布量は、具体的には、ビニルピロリドン−酢酸ビニル共重合体の乾燥後の固形分で０．２〜７．０ｇ／ｍ２が好ましく、０．１〜６．０ｇ／ｍ２がより好ましく、０．７〜４．０ｇ／ｍ２が更により好ましい。また、ビニルピロリドン−酢酸ビニル共重合体を塗布した後の厚みの変化量は、乾燥後で０〜５．０μｍであることが好ましい。この厚みの変化は、共重合体が紙内部に含まれることにより紙が膨潤した分と紙表面に定着した分が含まれる。この塗布量範囲では、解像度３００×３００ｄｐｉ程度の印刷の際にも、印刷ドットの大きさが良好に保たれ、裏抜けが抑制され、高濃度の印刷物が得られる。
【００３６】
本発明の非水系インクジェット印刷方法を容易に実施できるように、上記前処理液と非水系インクを少なくとも含むインクセットを構成して販売すると好都合である。
【００３７】
本発明の非水系インクジェット印刷方法において用いることのできる紙としては、非水系インク浸透性の紙であれば、特に限定されるものではなく、例えば、ガーレー透気度／紙厚（ｓ／μｍ）が０．０５以上４．０以下の紙が挙げられる。かかる紙としては、具体的には、ＪＩＳ  Ｐ０００１（ｆ）「紙、板紙の品種および加工製品」に規定されているインクジェット用紙、印刷用紙が好ましい。また、吸油性を高くするために填料を内填した普通紙、顔料塗工紙等も使用することができる。顔料塗工紙の顔料塗工量は１０ｇ／ｍ２以下が好ましい。また、書籍、雑誌などの印刷用として製造した非塗工紙も使用できる。本発明の印刷方法によれば、上記紙を前処理した結果、色材が紙に浸透せずに印刷用紙の表面に留まるので、印字濃度が向上し、裏抜けが低減するだけでなく、インクの定着性及び乾燥性が向上するので、ローラー汚れも低減され、耐擦れ性も向上する。
【実施例】
【００３８】
以下、本発明を実施例及び比較例により詳細に説明するが、本発明はこの実施例のみに限定されるものではない。
【００３９】
実施例１〜６、比較例１〜４
（１）非水系インクの作製
表１に示す各成分を表１に示す割合で混合し、その後、ビーズミルで顔料を十分に分散し、得られた顔料分散液をメンブレンフィルター（開口径３μｍ）でろ過し、非水系インクを得た。
【００４０】
【表１】
2016010936.tif 000002
【００４１】
尚、表１記載の原材料の詳細は下記のとおりである。
・カーボンブラック：コロンビアン・ケミカルズ社製ラーベン１０００（商品名）。
・顔料分散剤：アイ・エス・ピー・ジャパン株式会社製アンタロンＶ−２１６（商品名）。
・オレイン酸メチル：花王株式会社製エキセパールＭ−ＯＬ（商品名）。
・ミリスチン酸イソプロピル：花王株式会社製エキセパールＩＰＭ（商品名）。
・石油系炭化水素溶剤：ＪＸ日鉱日石エネルギー株式会社製アイソゾール４００（商品名）。
【００４２】
（２）インクジェット印刷
表２に記載の前処理液を、理想用紙薄口（商品名；理想科学工業株式会社製普通紙）の片面に、自動バーコーターで、前処理液乾燥後の固形分量が表２記載の値になるように浸み込ませ、温度１００℃、１分乾燥させ、前処理紙を得た。得られた前処理紙のガーレー透気度、及び、紙厚を下記方法で測定した。結果を表２に示す。なお、前処理液はすべてエタノール溶液で、固形分５０％として用いた。
そして、前記非水系インクを、オルフィスＸ９０５０（商品名；理想科学工業株式会社製ラインヘッド方式インクジェットプリンタ）の吐出経路に導入し、上記前処理紙の処理表面上に前記非水系インクを吐出させ、ベタ画像を印刷した。印刷は、解像度３００×３００ｄｐｉにて、1ドット当りのインク量が３０ｐｌの吐出条件で行った。得られた印刷画像の表濃度、裏濃度、ローラー転写汚れ、及び、耐擦れ性を下記方法で測定し評価した。結果を表２に示す。
【００４３】
（３）ガーレー透気度
ＪＩＳ  Ｐ  ８１１７に従い測定した。
【００４４】
（４）紙厚
マイクロメーターで測定した。
【００４５】
（５）印刷画像の表濃度
光学濃度計（ＲＤ９２０：マクベス社製）を用い、印刷1日後のベタ画像の表側のＯＤ値を測定し、表濃度とした。評価は以下の基準で行った。
Ａ：１．００≦表濃度
Ｂ：０．９５≦表濃度＜１．００
Ｃ：表濃度＜０．９５
【００４６】
（６）印刷画像の裏濃度
光学濃度計（ＲＤ９２０：マクベス社製）を用い、印刷1日後のベタ画像の裏側のＯＤ値を測定し、得られたＯＤ値から印刷していない部分のＯＤ値を差し引いた値を裏抜けとした。評価は以下の基準で行った。
Ａ：裏抜け＜０．２５
Ｂ：０．２５≦裏抜け＜０．３０
Ｃ：０．３０≦裏抜け
【００４７】
（７）ローラー転写汚れ
プリンタから排紙された印刷直後の印刷物の、経路内にあるローラーからの転写汚れを目視観察した。評価は以下の基準で行った。
ＡＡ：  印刷物表面にローラーからの転写汚れがない
Ａ：印刷物表面にローラーからの転写汚れがほとんどなく、画像が汚れない
Ｂ：印刷物表面にローラーからの転写汚れは若干あるものの、元画像を乱さないレベルである
Ｃ：印刷物表面にローラーからの転写汚れがあり、元画像が乱れている
【００４８】
（８）耐擦れ性
印刷から２４時間後の印刷物を指で擦って汚れを目視観察した。評価は以下の基準で行った。
Ａ：指が汚れない
Ｂ：指が若干汚れない
Ｃ：指が汚れる
【００４９】
【表２】
2016010936.tif 000003
【００５０】
表２の原材料は下記を意味する。
ＰＶＰ  Ｋ＝３０：ＩＳＰジャパン製ビニルピロリドン単独重合体（重量平均分子量＝４００００）。
ＰＶＡｃ：Ａｌｆａ  Ａｅｓａｒ製酢酸ビニル単独重合体（重量平均分子量＝５００００）。
ＰＶＰ−ＰＶＡｃ（７：３）コポリマー：東京化成製ビニルピロリドン−酢酸ビニル共重合体Ｐ０３８２（共重合比ＰＶＰ：ＰＶＡｃ＝７：３、エタノール溶液、固形分５０％）。
ＰＶＰ−ＰＶＡｃ（３：７）コポリマー：東京化成製ビニルピロリドン−酢酸ビニル共重合体Ｐ０３８５（共重合比ＰＶＰ：ＰＶＡｃ＝３：７、エタノール溶液、固形分５０％）。
【００５１】
表２の結果から、以下のことがわかる。
ビニルピロリドン−酢酸ビニル共重合体を浸み込ませた普通紙を用いた実施例１〜６では、表濃度が高いため印刷濃度が高く、裏濃度が低いため裏抜けが少なく、ローラー転写汚れが無く耐擦れ性が良好なため非水系インクの乾燥性及び定着性に優れる、特に実施例２、３、及び５で顕著であることがわかる。
【００５２】
これに対し、酢酸ビニルの単独重合体の溶液で前処理した普通紙を用いた比較例１では、表濃度が低いため印刷濃度が低く、さらには、ローラー転写汚れが生じ、耐擦れ性が劣るためインクの乾燥性及び定着性に劣っていた。また、ビニルピロリドンの単独重合体の溶液で前処理した普通紙を用いた比較例２では、裏濃度が高く、裏抜けが顕著であった。また、ビニルピロリドンの単独重合体及び酢酸ビニルの単独重合体を３対７の割合で含有する溶液で前処理した普通紙を用いた比較例３では、比較例１と同様に、表濃度が低いため印刷濃度が低く、ローラー転写汚れも生じた。また、ビニルピロリドンの単独重合体及び酢酸ビニルの単独重合体を７対３の割合で含有する溶液で前処理した普通紙を用いた比較例４では、耐擦れ性が劣った。
【００５３】
実施例７〜１３、比較例５
表３に記載の前処理液と紙を使用した以外、実施例１と同様に印刷し評価した。結果を表３に示す。
【００５４】
【表３】
2016010936.tif 000004
【００５５】
表３の原材料は下記を意味する。
ＷＨＩＴＥ  ＰＰＣ：Ａｓｉａ  Ｇｅｎｓｈｉ製普通紙ＰＰＣＡ４Ｗ５００ＰＸ５（商品名）。
理想用紙薄口：理想科学工業株式会社製普通紙「理想用紙薄口」（商品名）。
理想用紙ＩＪ：理想科学工業株式会社製普通紙「理想用紙ＩＪ」（商品名）。
理想用紙ＩＪ  Ｅライト：理想科学工業株式会社製普通紙「理想用紙ＩＪ  Ｅライト」（商品名）。
理想用紙マットＩＪ（Ｗ）：理想科学工業株式会社製マット紙「理想用紙マットＩＪ（Ｗ）」（商品名）。
ＩＪ環境用紙マット９５：理想科学工業株式会社製マット紙「ＩＪ環境用紙マット９５」（商品名）。
インクジェット超スーパーファイン用紙       ：サンワサプライ株式会社製マット紙ＪＰ−ＥＭ３Ａ４（商品名）。
インクジェットプリンタ用紙  写真用紙       ：コクヨＳ＆Ｔ株式会社製フォト光沢紙ＫＪ−Ｇ１４Ａ４−５０（商品名）。
【００５６】
表３の結果から、以下のことがわかる。
ガーレー透気度／紙厚が０．１ｓ／μｍ以上５．０ｓ／μｍ以下である紙を用いた実施例７〜１３では、ローラー転写汚れが防止され、耐擦れ性も良好であった。これに対し、ガーレー透気度／紙厚が５．０ｓ／μｍを超える紙を使用した比較例５では、ローラー転写汚れが生じ、耐擦れ性も劣った。
【産業上の利用可能性】
【００５７】
本発明のインクジェット記録用紙は、非水系インクを用いてインクジェット印刷、特に、ラインヘッド方式のインクジェットプリンタを用いて印刷するのに好適に利用でき、また、本発明の印刷方法及びインクセットは、紙を前処理液で処理した後、非水系インクをノズルヘッドから吐出して該処理表面に印字できるインクジェットプリンタで簡単に実施することができ、インクジェット印刷の分野で広く利用できる。